(57)【特許請求の範囲】
【請求項１】
少なくとも２つの６員環を有する液晶性骨格を部分構造として有する環状アルコール、フェノール又は芳香族ヒドロキシ化合物の（メタ）アクリル酸エステルである単官能（メタ）アクリレート化合物を含有する重合性液晶組成物を、スメクチック液晶相で配向した状態で紫外線又は電子線を該重合性液晶組成物に照射し、光重合させることにより製造されたことを特徴とする光学異方体。
【請求項２】
スメクチック液晶相がスメクチックＡ液晶相であることを特徴とする請求項１記載の光学異方体。
【請求項３】
重合性液晶組成物が低温側から高温側の順にスメクチックＡ相−ネマチック相−等方性液体相の相系列を示すことを特徴とする請求項２記載の光学異方体。
【請求項４】
重合性液晶組成物が低温側から高温側の順にスメクチックＡ相−ネマチック相−等方性液体相の相系列を示す単官能（メタ）アクリレートを含有することを特徴とする請求項３記載の光学異方体。
【請求項５】
重合性液晶組成物が室温においてスメクチックＡ液晶相を示すことを特徴とする請求項３又は４記載の光学異方体。
【請求項６】
単官能（メタ）アクリレート化合物が、一般式（Ｉ）
【化１】
0003734044.tif 000014
（式中、Ｘは水素原子又はメチル基を表わし、６員環Ａ、Ｂ及びＣはそれぞれ独立的に、
【化２】
0003734044.tif 000015
を表わし、ｎは０又は１の整数を表わし、ｍは１から４の整数を表わし、Ｙ1及びＹ2はそれぞれ独立的に、単結合、−ＣＨ2ＣＨ2−、−ＣＨ2Ｏ−、−ＯＣＨ2−、−ＣＯＯ−、−ＯＣＯ−、−Ｃ≡Ｃ−、−ＣＨ＝ＣＨ−、−ＣＦ＝ＣＦ−、−（ＣＨ2）4−、−ＣＨ2ＣＨ2ＣＨ2Ｏ−、−ＯＣＨ2ＣＨ2ＣＨ2−、−ＣＨ2＝ＣＨＣＨ2ＣＨ2−又は−ＣＨ2ＣＨ2ＣＨ＝ＣＨ−を表わし、Ｙ3は単結合、−ＣＯＯ−、−ＯＣＯ−を表わし、Ｒは水素原子、ハロゲン原子、シアノ基、炭素原子数１〜２０のアルキル基、アルコキシ基、アルケニル基又はアルケニルオキシ基を表わす。）で表わされる化合物である請求項１乃至５記載の光学異方体。
【請求項７】
一般式（Ｉ）において、６員環Ａ、Ｂ及びＣがそれぞれ独立的に、
【化３】
0003734044.tif 000016
を表わし、ｍは１又は２の整数を表わし、Ｙ1及びＹ2はそれぞれ独立的に単結合又は−Ｃ≡Ｃ−を表わし、Ｒはハロゲン原子、シアノ基、炭素原子数１〜２０のアルキル基、アルコキシル基又はアルケニル基であることを特徴とする請求項６記載の光学異方体。
【請求項８】
一般式（Ｉ）
【化４】
0003734044.tif 000017
（式中、Ｘは水素原子又はメチル基を表わし、６員環Ａ、Ｂ及びＣはそれぞれ独立的に、
【化５】
0003734044.tif 000018
を表わすが、６員環Ａ、Ｂ及びＣのうち、少なくとも一つの環は、
【化６】
0003734044.tif 000019
を表わし、ｎは０又は１の整数を表わし、ｍは１又は２の整数を表わし、Ｙ1、Ｙ2及びＹ3は単結合を表わし、Ｒは炭素原子数１〜２０のアルキル基を表わす。）で表わされる化合物を含有し、スメクチック液晶相を示し光学異方体に使用することを特徴とする重合性液晶組成物。
【請求項９】
重合性液晶組成物が低温側から高温側の順にスメクチックＡ相−ネマチック相−等方性液体相の相系列を示すことを特徴とする請求項８記載の重合性液晶組成物。
【請求項１０】
一般式（ＩＩ）
【化７】
0003734044.tif 000020
（式中、Ｘ1は水素原子又はメチル基を表わし、Ｒ1は炭素原子数１〜１８のアルキル基を表わす。）の単官能（メタ）アクリレートを含有することを特徴とする請求項８又は９記載の重合性液晶組成物。
【請求項１１】
一般式（ＩＩ）
【化８】
0003734044.tif 000021
（式中、Ｘ1は水素原子又はメチル基を表わし、Ｒ1は炭素原子数１〜１８のアルキル基を表わす。）及び一般式（ＩＩＩ）
【化９】
0003734044.tif 000022
（式中、Ｘ2は水素原子又はメチル基を表わし、Ｒ2は炭素原子数１〜１８のアルキル基又はアルコキシ基を表わす。）の単官能（メタ）アクリレートを含有することを特徴とする請求項８又は９記載の重合性液晶組成物。
【請求項１２】
一般式（ＩＶ）
【化１０】
0003734044.tif 000023
（式中、Ｘ3は水素原子又はメチル基を表わし、Ｘ4は水素原子又はフッ素原子を表わし、Ｒ3は炭素原子数１〜１８のアルキル基を表わす。）の単官能アクリレート又は単官能メタクリレート化合物を含有することを特徴とする請求項８、９。１０又は１１記載の重合性液晶組成物。
【請求項１３】
カイラル化合物を含有することを特徴とする請求項８、９、１０、１１又は１２記載の重合性液晶組成物。
【請求項１４】
少なくとも２つの６員環を有する液晶性骨格を部分構造として有する環状アルコール、フェノール又は芳香族ヒドロキシ化合物の（メタ）アクリル酸エステルである単官能（メタ）アクリレート化合物を含有する重合性液晶組成物がスメクチック液晶相で配向した状態において、紫外線又は電子線を該重合性液晶組成物に照射し、光重合させることを特徴とする光学異方体の製造方法。
【請求項１５】
重合性液晶組成物がスメクチックＡ液晶相で配向した状態において、紫外線又は電子線を該重合性液晶組成物に照射し、光重合させることを特徴とする請求項１４記載の光学異方体の製造方法。
【発明の詳細な説明】
【０００１】
【発明の属する技術分野】
本発明は、光学、表示、記録材料、また液晶ディスプレイの光学補償板や偏光プリズム材料として利用される新規な重合性液晶組成物、これを重合してなる光学異方体及びこの製造方法に関する。
【０００２】
【従来の技術】
近年、液晶ディスプレイ素子の表示品位の向上と軽量化の両立に対する要求から、補償板として内部の分子の配向構造が制御された高分子フィルムが求められている。これに応える技術として、液晶性高分子を用いる方法（特開平３−２８８２２号公報、特開平４−３０２２号公報、特開平４−５５８１３号公報、特開平５−２７２３５号公報、特開平５−６１０３９号公報）や２官能液晶性アクリレート化合物又は組成物を用いる方法（特開平３−１４０２９号公報）が知られているが、これらの技術はフィルム内部の分子の配向構造の均一性や、フィルムの耐熱性に問題があった。
【０００３】
この問題を解決するために本発明者等は、室温において液晶性を有する重合性液晶組成物、及びその組成物を光重合して得られる内部の配向構造が制御された高分子フィルム（光学異方体）を先に提案した。しかしながら、該発明の実施例の光学異方体は、内部の分子の配向構造の均一性や耐熱性には問題ないものの、重合性液晶組成物をネマチック液晶状態で光重合させて得られたものであるため、視角特性が良好な光学異方体を得るために必要な光学的な２軸性、あるいは内部に液晶分子骨格の層状構造を有するものではなかった。
【０００４】
【発明が解決しようとする課題】
本発明が解決しようとする課題は、重合性液晶組成物の重合によって光学異方体を製造する際に、光学的な２軸性や、内部に液晶分子骨格の層状構造の導入が可能な重合性液晶組成物を提供することにある。
【０００５】
また、これを光重合することにより得られる光学異方体の製造方法、及び内部の分子の配向構造の均一性及び耐熱性に優れた光学異方体を提供することにある。
【０００６】
【課題を解決するための手段】
本発明者等は上記課題を解決するために、重合性液晶組成物に着目して鋭意研究を重ねた結果、本発明を提供するに至った。
【０００７】
即ち、本発明は少なくとも２つの６員環を有する液晶性骨格を部分構造として有する環状アルコール、フェノール又は芳香族ヒドロキシ化合物のアクリル酸又はメタクリル酸エステルである単官能アクリレート化合物又は単官能メタクリレート化合物を含有し、スメクチック液晶相を示すことを特徴とする重合性液晶組成物を提供する。
【０００８】
また、本発明のスメクチック液晶相を示す重合性液晶組成物を光重合させることを特徴とする光学異方体の製造方法、及びこの製造方法により得られる光学異方体をも提供する。
【０００９】
以下、本発明の重合性液晶組成物について更に詳細に説明する。
本発明の重合性液晶組成物に含有される前記アクリレート又はメタクリレート（以下、本発明に係わる重合性化合物とする。）は、詳しくは一般式（Ｉ）
【００１０】
【化１１】
0003734044.tif 000002
【００１１】
（式中、Ｘは水素原子又はメチル基を表わし、６員環Ａ、Ｂ及びＣはそれぞれ独立的に、
【００１２】
【化１２】
0003734044.tif 000003
【００１３】
を表わし、ｎは０又は１の整数を表わし、ｍは１から４の整数を表わし、Ｙ1及びＹ2はそれぞれ独立的に、単結合、−ＣＨ2ＣＨ2−、−ＣＨ2Ｏ−、−ＯＣＨ2−、−ＣＯＯ−、−ＯＣＯ−、−Ｃ≡Ｃ−、−ＣＨ＝ＣＨ−、−ＣＦ＝ＣＦ−、−（ＣＨ2）4−、−ＣＨ2ＣＨ2ＣＨ2Ｏ−、−ＯＣＨ2ＣＨ2ＣＨ2−、−ＣＨ2＝ＣＨＣＨ2ＣＨ2−又は−ＣＨ2ＣＨ2ＣＨ＝ＣＨ−を表わし、Ｙ3は単結合、−ＣＯＯ−、−ＯＣＯ−を表わし、Ｒは水素原子、ハロゲン原子、シアノ基、炭素原子数１〜２０のアルキル基、アルコキシ基、アルケニル基又はアルケニルオキシ基を表わす。）で表わされる。
【００１４】
上記一般式（Ｉ）において、６員環Ａ、Ｂ及びＣはそれぞれ独立的に、
【００１５】
【化１３】
0003734044.tif 000004
【００１６】
を表わし、ｍは１又は２の整数を表わし、Ｙ1及びＹ2はそれぞれ独立的に単結合又は−Ｃ≡Ｃ−を表わし、Ｒはハロゲン原子、シアノ基、炭素原子数１〜２０のアルキル基、アルコキシル基又はアルケニル基を表わすことが好ましい。
【００１７】
本発明の重合性液晶組成物は、スメクチック液晶相を示すことが必須条件である。スメクチック液晶相には、スメクチックＡ相やスメクチックＣ相等のように分類された種々のスメクチック相が知られているが、重合性液晶組成物を光重合して得られる光学異方体の用途に応じてスメクチック相の種類を選択するのが好ましい。例えば、光学的な２軸性が必要な時は、スメクチックＣ相のように、液晶分子が層状構造に対してある角度をもって傾いた配列した液晶配向構造を持ったスメクチック液晶相を選択するのが好ましい。また均一な１軸配向を容易に得るためには、スメクチックＡ液晶相を選択するのが好ましい。
【００１８】
本発明の重合性液晶組成物がスメクチック液晶相を発現する温度範囲は、意図しない熱重合の誘起をさけるために８０度以下で発現するのが好ましく、更には室温付近が好ましい。
【００１９】
また、本発明の重合性液晶組成物はスメクチック液晶相を示すことを特徴としている。そのため、その相系列にはスメクチック液晶相を有していなければならないが、スメクチック液晶相を示す上限温度よりも高い温度でネマチック液晶相を示すものは、ネマチック液晶相を示す重合性液晶組成物を配向させた後に、温度を下げることによって良好なスメクチック液晶相の配向を得るという方法を適用することができるため、このような相系列を有する重合性液晶組成物を用いることは好ましい。特にスメクチック液晶相がスメクチックＡ液晶相であり、且つスメクチックＡ液晶相よりも高い温度でネマチック液晶相を示す重合性液晶組成物を用いると均一な１軸配向を得るのが容易であり、有用性が高いが、このような組成物を調製するためには、上記一般式（Ｉ）の６員環Ａ、Ｂ及びＣのうち、少なくとも一つの環は、
【００２０】
【化１４】
0003734044.tif 000005
【００２１】
を表わし、ｍは１又は２の整数を表わし、Ｙ1、Ｙ2及びＹ3は単結合を表わし、Ｒは炭素原子数１〜２０のアルキル基を表わす単官能（メタ）アクリレートを含有させることが好ましい。
【００２２】
本発明に係わる重合性化合物の代表的なものの例と、その相転移温度を示すが、本発明で使用することができる重合性化合物は、これらの化合物に限定されるものではない。
【００２３】
【化１５】
0003734044.tif 000006
【００２４】
【化１６】
0003734044.tif 000007
【００２５】
【化１７】
0003734044.tif 000008
【００２６】
（上記中、シクロヘキサン環はトランスシクロヘキサン環を表わし、また相転移温度スキームのＣは結晶相、Ｎはネマチック相、Ｓはスメクチック相、Ｉは等方性液体相を表わし、数字は相転移温度を表わす。）
本発明に係わる重合性化合物は、単独で用いても、２種以上の化合物を混合して用いてもよい。単独で用いる場合は、それ自体がスメクチック液晶相を示す必要があるのは勿論、２種以上の化合物を混合して用いる場合も、それ自体がスメクチック液晶相を示す化合物を用いるのが好ましい。
【００２７】
また、本発明の重合性液晶組成物には、重合性官能基を有していない液晶化合物を、重合性液晶組成物中の総量が１０重量％を超えない範囲で添加してもよい。重合性官能基を有していない液晶化合物としてはネマチック液晶化合物、スメクチック液晶化合物、コレステリック液晶化合物等の通常、この技術分野で液晶と認識されるものであれば特に制限なく用いることができるが、スメクチック液晶化合物が特に好ましい。また、その添加量が増えるに従い、得られる光学異方体の機械的強度が低下する傾向にあるので、添加量を適宜調整する必要がある。
【００２８】
また、液晶性を示さない重合性の化合物も添加することができる。このような化合物としては、通常この技術分野で高分子形成性モノマーあるいは高分子形成性オリゴマーとして認識されるものであればよいが、アクリレート化合物が特に好ましい。
【００２９】
これらの液晶化合物又は重合性化合物は適宜選択して組み合わせて添加してもよいが、少なくとも得られる重合性液晶組成物のスメクチック液晶性が失われないように、各成分の添加量を調整することが必要である。
【００３０】
また、本発明の重合性液晶組成物には、その重合反応性を向上させることを目的として、光重合開始剤や増感剤を添加してもよい。ここで、使用することができる光重合開始剤としては、例えば、公知のベンゾインエーテル類、ベンゾフェノン類、アセトフェノン類、ベンジルケタール類等を挙げることができる。その添加量は、重合性液晶組成物中の総量が１０重量％以下が好ましく、５重量％以下が特に好ましい。
【００３１】
また、本発明の重合性液晶組成物には、その保存安定性を向上させるために、安定剤を添加してもよい。ここで使用することができる安定剤としては公知のヒドロキノン、ヒドロキノンモノアルキルエーテル類、第三ブチルカテコール等を挙げることができる。その安定剤の添加量は、重合性液晶組成物中の総量が０．０５重量％以下であることが好ましい。
【００３２】
また、本発明の重合性液晶組成物には、光学異方体に２色性を付与するために、２色性色素を添加してもよい。使用することができる二色性色素は、アゾ系、アゾキシ系、アントラキノン系、ペリレン系等があり、これらの色素を単独又は混合して用いることができる。このような二色性色素としては、例えば、「ＬＳＹ−１１６」、「ＬＳＲ−４０１」、「ＬＳＲ−４０６」、「ＬＳＲ−４２６」、「ＬＳＢ−２７８」、「ＬＳＢ−３５０」（以上、三菱化学社製）、「ＳＩ−２０９」、「Ｍ−７１０」、「Ｍ−３６１」、「Ｍ−８６」、「Ｍ−６１８」、「ＳＩ−２５２」、「Ｍ−７７７」、「Ｍ−３７０」、「Ｍ−１３７」、「Ｍ−１４１」、「Ｍ−４３８」、「Ｍ−４１２」、「Ｍ−３４」、「Ｍ−４３０」、「Ｍ−４０６」、「Ｓ−３０１」、「Ｓ−３０４」、「Ｍ−６７６」（以上、三井東圧社製）等を挙げることができる。これらの２色性色素の添加する場合の添加量は、製造する光学異方体の用途によるが、重合性液晶組成物中の総量が０．１〜１０重量％の範囲になるように調整するのが好ましく、０．２〜２重量％の範囲が特に好ましい。
【００３３】
更に、本発明の重合性液晶組成物には、重合性液晶組成物を光重合させて製造される光学異方体中にカイラルスメクチック構造を導入する目的で、カイラル化合物を添加してもよい。ここで使用することができるカイラル化合物は、それ自体が液晶性を示す必要はなく、また重合性官能基を有していても、有していなくてもよい。またそのねじれの向きは使用する目的によって適宜選択することができる。そのようなカイラル化合物としては、例えば、光学活性基としてコレステリル基を有するペラルゴン酸コレステロール、ステアリン酸コレステロール、光学活性基として２−メチルブチル基を有する「ＣＢ−１５」、「Ｃ−１５」（以上ＢＤＨ社製）、「Ｓ１０８２」（メルク社製）、「ＣＭ−１９」、「ＣＭ−２０」、「ＣＭ」（以上チッソ社製）、光学活性基として１−メチルヘプチル基を有する「Ｓ−８１１」（メルク社製）、「ＣＭ−２１」、「ＣＭ−２２」（以上チッソ社製）を挙げることができる。このカイラル化合物の添加量は、製造される光学異方体の用途により適宜調整するのが好ましい。
【００３４】
以下、本発明の製造方法について更に詳細に説明する。本発明の製造方法は、本発明のスメクチック液晶相を示す重合性液晶組成物を、基板上又は基板間で一定方向に配向させた後、電子線又は紫外線のようなエネルギー線の照射によって光重合を行い、高分子化することで配向を固定化し、光学的２軸性や内部に層状構造を持った光学異方体を製造するものである。
【００３５】
重合性液晶組成物を一定方向に配向させる手段としては、例えば、基板表面を布等でラビング処理した基板あるいはＳｉＯ2を斜方蒸着した配向膜を有する基板上又は基板間に担持させる方法を挙げることができる。
【００３６】
また、配向処理を施した基板によらない方法としては、例えば、重合性液晶組成物の流動配向、あるいは電場又は磁場を利用する方法を挙げることができる。これらの配向手段は単独で用いても、また組み合わせて用いてもよい。その中でも、基板表面を布等でラビング処理した基板を用いる方法は、その簡便性から特に好ましい。
【００３７】
このとき使用することができる基板は、有機材料、無機材料を問わずに用いることができる。具体的な例を挙げると有機材料としては、例えば、ポリエチレンテレフタレート、ポリカーボネート、ポリイミド、ポリメタクリル酸メチル、ポリスチレン、ポリエチレン、ポリ塩化ビニル、ポリテトラフルオロエチレン、ポリクロロトリフルオロエチレン、ポリアリレート、ポリスルホン、セルロース、ポリエーテルエーテルケトン、また無機材料としては例えば、シリコン、ガラス等を挙げることができる。
【００３８】
これらの基板を布等でラビングすることによって適当な配向性を得られないときは、公知の方法に従ってポリイミド薄膜又はポリビニルアルコール薄膜等の有機薄膜を基板表面に形成し、これを布等でラビングしてもよい。また通常のＴＮ又はＳＴＮセルで使用されているようなプレチルト角を与えるポリイミド薄膜を積極的に用いることは、光学異方体の内部構造を更に精密に制御できることから特に好ましい。また、電場によって配向状態を制御する場合には、電極層を有する基板を使用することができ、この場合は電極上に前述のポリイミド薄膜等の有機薄膜を形成することが好ましい。
【００３９】
重合の方法としては、迅速な重合の進行が望ましいので、紫外線又は電子線等のエネルギー線を前述の基板に照射することによって、光重合させる方法が好ましい。また、重合性液晶組成物を２枚の基板間に挟持させた状態で光重合を行う場合は、少なくとも照射面側の基板は適当な透明性が与えられていなければならない。この時の温度は、本発明における重合性液晶組成物のスメクチック液晶状態が保持される温度でなければならないが、熱重合を避ける意味からもできるだけ室温に近い温度で重合させることが好ましい。
【００４０】
また、このような本発明の方法によって作製される光学異方体は、基板から剥離して用いても、また剥離せずに基板に担持させたまま用いてもよい。
【００４１】
【実施例】
以下、本発明の実施例を示し、本発明を更に具体的に説明する。しかしながら、本発明はこれらの実施例に限定されるものではない。
【００４２】
（実施例１）
式（ｅ）
【００４３】
【化１８】
0003734044.tif 000009
【００４４】
の化合物５０重量部及び式（ｆ）
【００４５】
【化１９】
0003734044.tif 000010
【００４６】
の化合物５０重量部からなる重合性液晶組成物（Ａ）を調整した。この重合性液晶組成物は５１℃で結晶相からスメクチック相へ相転移し、８２℃でスメクチック相から等方性液体相へ相転移した。この重合性液晶組成物（Ａ）１００重量部に対し、光重合開始剤「ＩＲＧ−６５１」（チバガイギー社製）１重量部からなる重合性液晶組成物（Ｂ）を調整した。次にポリイミド配向膜を形成し、ラビング処理した２枚のガラス基板を、ポリイミド配向膜の面が内側になるように３０ミクロンの間隔をもって対向させて、この基板間に重合性液晶組成物（Ｂ）を挟持させた。この挟持された重合性液晶組成物（Ｂ）を９０℃に加熱して、等方性液体にした後、６０℃まで冷却した。この時、重合性液晶組成物（Ｂ）はスメクチック液晶状態であり、均一に配向していた。
【００４７】
次に、この重合性液晶組成物（Ｂ）にＵＶランプ（ＵＶＰ社製、ＵＶＧＬ−２５）を用いて、５００ｍＪ／ｃｍ2の光量の紫外線を照射して、重合性液晶組成物を光重合し硬化させた。このようにして得られた２枚のガラス基板に挟持された光重合した重合性液晶組成物を室温まで冷却した後、２枚のガラス基板を剥離して、自立した光学異方体を得た。この光学異方体をＸ線解析したところ、スメクチック液晶相に特徴的な、液晶分子骨格の層状構造に由来する鋭い回折ピークが観察された。この結果、光学異方体中にスメクチック液晶相の配向構造が固定化され、内部に液晶分子骨格の層状構造を持った光学異方体が確認された。また、得られた光学異方体は、耐熱性にも優れていた。
（実施例２）
ポリイミド配向膜を形成し、ラビング処理した２枚のガラス基板を、ポリイミド配向膜の面が内側になるように５０ミクロンの間隔をもって対向させて、この基板間に実施例１で得た重合性液晶組成物（Ｂ）を挟持させた。この挟持された重合性液晶組成物（Ｂ）を９０℃に加熱して、等方性液体にした後、２５℃まで冷却した。この時、重合性液晶組成物（Ｂ）は過冷却のスメクチック液晶状態であり、均一に配向していた。
【００４８】
次に、この重合性液晶組成物（Ｂ）にＵＶランプ（ＵＶＰ社製、ＵＶＧＬ−２５）を用いて、５００ｍＪ／ｃｍ2の光量の紫外線を照射して重合性液晶組成物を光重合し硬化させた。このようにして得られた２枚のガラス基板に挟持された光重合した重合性液晶組成物を室温まで冷却した後、２枚のガラス基板を剥離して、自立した光学異方体を得た。この光学異方体をＸ線解析したところ、スメクチック液晶相に特徴的な、液晶分子骨格の層状構造に由来する鋭い回折ピークが観察された。この結果、光学異方体中にスメクチック液晶相の配向構造が固定化され、内部に液晶分子骨格の層状構造を持った光学異方体が確認された。また、得られた光学異方体は、耐熱性にも優れていた。
【００４９】
（実施例３）
式（ｃ）
【００５０】
【化２０】
0003734044.tif 000011
【００５１】
の化合物６７重量部、式（ｒ）
【００５２】
【化２１】
0003734044.tif 000012
【００５３】
の化合物６７重量部及び式（ｓ）
【００５４】
【化２２】
0003734044.tif 000013
【００５５】
６７重量部からなる重合性液晶組成物（Ｃ）を調整した。この重合性液晶組成物（Ｃ）を等方性液体相まで加熱した後に、冷却すると９７℃で等方性液体相からネマチック相に相変化し、４５℃でネマチック相からスメクチックＡ相に相変化した。このことから、この重合性液晶組成物は、スメクチックＡ相より高い温度でネマチック相を示すのは明かである。この重合性液晶組成物（Ｃ）２００重量部に対し、光重合開始剤「ＩＲＧ−６５１」（チバガイギー社製）１重量部からなる重合性液晶組成物（Ｄ）を調整した。次にポリイミド配向膜を形成し、ラビング処理した２枚のガラス基板を、ポリイミド配向膜の面が内側になるように５０ミクロンの間隔をもって対向させてアンチパラレルセルを作製し、このアンチパラレルセルに重合性液晶組成物（Ｄ）を挟持させた。この挟持された重合性液晶組成物（Ｄ）を１００℃に加熱して、等方性液体にした後、６０℃まで冷却した。この時、アンチパラレルセルを偏光顕微鏡で観察すると重合性液晶組成物（Ｄ）はネマチック液晶状態であり、均一に１軸配向していた。次に４０℃まで冷却してからアンチパラレルセルを偏光顕微鏡で観察すると重合性液晶組成物はスメクチックＡ液晶状態であり、均一な１軸配向は保たれていた。さらに室温まで冷却してから、アンチパラレルセルを偏光顕微鏡で観察すると重合性液晶組成物はスメクチックＡ液晶状態であり、均一な１軸配向は室温においても保たれていることが確認できた。この状態において、アンチパラレルセルにＵＶランプ（ＵＶＰ社製、ＵＶＧＬ−２５）を用いて、５００ｍＪ／ｃｍ2の光量の紫外線を照射して、重合性液晶組成物を光重合し硬化させた。このようにして得られた２枚のガラス基板に挟持された重合性液晶組成物の光重合物を１００℃で５分間保った後、水の中に浸漬させて急冷することによって光重合物から２枚のガラス基板を剥離した。ガラス基板から剥離した重合性液晶組成物の光重合物を、偏光顕微鏡で観察したところ、スメクチックＡ液晶相の均一な１軸配向状態が光重合物中に固定化されており、光学異方体が製造できたことが確認できた。また得られた光学異方体は、耐熱性にも優れていた。
【００５６】
（実施例４）
４５度のプレチルト角を与えるようにＳｉＯ2を斜方蒸着した２枚のガラス基板を、蒸着面を内側になるように１００ミクロンの間隔をもって対向させてアンチパラレルセルを作製し、このアンチパラレルセルに実施例３で得た重合性液晶組成物（Ｄ）を挟持させた。この挟持された重合性液晶組成物（Ｄ）を１００℃に加熱して、等方性液体にした後、６０℃まで冷却した。この時、アンチパラレルセルを偏光顕微鏡で観察すると重合性液晶組成物（Ｄ）はネマチック液晶状態であり、均一に１軸配向していた。次に４０℃まで冷却してからアンチパラレルセルを偏光顕微鏡で観察すると重合性液晶組成物はスメクチックＡ液晶状態であり、均一な１軸配向は保たれていた。さらに室温まで冷却してから、アンチパラレルセルを偏光顕微鏡で観察すると重合性液晶組成物はスメクチックＡ液晶状態であり、均一な１軸配向は室温においても保たれていることが確認できた。この状態において、アンチパラレルセルにＵＶランプ（ＵＶＰ社製、ＵＶＧＬ−２５）を用いて、５００ｍＪ／ｃｍ2の光量の紫外線を照射して、重合性液晶組成物を光重合し硬化させた。このようにして得られた２枚のガラス基板に挟持された重合性液晶組成物の光重合物を１００℃で５分間保った。室温まで冷却した後、重合性液晶組成物の光重合物を偏光顕微鏡で観察したところ、スメクチックＡ液晶相の均一な１軸配向状態が光重合物中に固定化されており、光学異方体が製造できたことが確認できた。また得られた光学異方体は、耐熱性にも優れていた。この光学異方体は、偏光分離素子として機能した。つまり、光学異方体平面に対して垂直に光を入射させた時、光学異方体から出射される光は、互いに直交する２つの偏光に分離され、一方の偏光は、もう一方の偏光から約５ミクロンずれた位置から出射するのが顕微鏡観察により確認できた。
【００５７】
（実施例５）
ポリイミド配向膜を形成し、ラビング処理はしていない２枚のガラス基板を、ポリイミド配向膜の面が内側になるように５０ミクロンの間隔をもって対向させてセルを作製し、このセルに実施例３で得た重合性液晶組成物（Ｄ）を挟持させた。この挟持された重合性液晶組成物（Ｄ）を１００℃に加熱して、等方性液体にした後、このセルを１０ｋＧの磁場中に静置した。このとき、ガラス基板平面と磁場のなす角度は４５度になるようにした。磁場中に静置したセルを室温まで冷却した後、セルにＵＶランプ（ＵＶＰ社製、ＵＶＧＬ−２５）を用いて、５００ｍＪ／ｃｍ2の光量の紫外線を照射して、重合性液晶組成物を光重合し硬化させた。このようにして得られた２枚のガラス基板に挟持された重合性液晶組成物の光重合物を１００℃で５分間保った後、水の中に浸漬させて急冷することによって光重合物から２枚のガラス基板を剥離した。ガラス基板から剥離した重合性液晶組成物の光重合物を、偏光顕微鏡で観察したところ、スメクチックＡ液晶相の均一な１軸配向状態が光重合物中に固定化されており、光学異方体が製造できたことが確認できた。また得られた光学異方体は、耐熱性にも優れていた。この光学異方体は、偏光分離素子として機能した。つまり、光学異方体平面に対して垂直に光を入射させた時、光学異方体から出射される光は、互いに直交する２つの偏光に分離され、一方の偏光は、もう一方の偏光から約２ミクロンずれた位置から出射するのが顕微鏡観察により確認できた。
【００５８】
【発明の効果】
本発明の重合性液晶組成物は、これを用いて光学異方体を製造する際に、光学的な２軸性や、内部に液晶分子骨格の層状構造の導入が容易である。また、得られた光学異方体は、内部の分子の配向構造の均一性及び耐熱性に優れている。
【００５９】
従って、本発明の重合性液晶組成物は、液晶表示素子の光学補償板や、偏光プリズム、また新規な光学素子の材料として非常に有用である。